СПОСОБ ПОЛУЧЕНИЯ НАПОЛНЕННОГО БУТАДИЕН-СТИРОЛЬНОГО КАУЧУКА

о
о
1. Способ получения наполненного бутадиен-стирольного каучука, характеризующийся тем, что в процессе коагуляции используют комбинированный коагулирующий агент, представляющий собой дисперсию, состоящую из 5-30%-ного раствора хлоридов металлов I группы - натрия или калия, взятых в количестве 100-150 кг/т каучука, и наполнителя - кислой порошкообразной целлюлозной добавки, взятой в количестве 5-70 кг/т каучука, для ее получения хлопковый волокнистый материал, являющийся отходом легкой промышленности, измельчают до размера 10-20 мм, смешивают с 30-60%-ным водным раствором серной кислоты при температуре 60-80 С, перемешивают в течение 1,5-2,0 ч до кашеобразного состояния, после чего эту массу фильтруют, промывают водой и досушивают при температуре 50-70 С в течение 1,0-2,0 ч, а затем перетирают до порошкообразного состояния, причем расход подкисляющего агента - 2%-ного раствора серной кислоты составляет 13-0 кг/т каучука при дозировке кислой порошкообразной целлюлозной добавки 5-70 кг/т каучука, т.е. при увеличении дозировки кислой порошкообразной целлюлозной добавки снижается расход подкисляющего агента, при дозировке 70 кг/т каучука - расход снижается до 0.
2. Способ по п.1, характеризующийся тем, что для приготовления комбинированного коагулирующего агента используют хлориды металлов II группы - магния или кальция, взятые в количестве 10-15 кг/т каучука.
3. Способ по п. 1, характеризующийся тем, что для приготовления комбинированного коагулирующего агента используют хлорид металла III группы - алюминия, взятого в количестве 2-3 кг/т каучука.